水酸化カルシウム又は酸化カルシウム、炭素数7~28の脂肪酸又はその塩又はそのエステル、及び多価アルコール又はその水溶液を含有する、歯科治療用組成物。脂肪酸が、炭素数15~22の脂肪酸である、請求項1に記載の歯科治療用組成物。脂肪酸の塩が、カルシウム、リチウム、ナトリウム、マグネシウム、カリウム、バリウム、及び亜鉛の塩から選ばれる1種又は2種以上である、請求項1又は2に記載の歯科治療用組成物。脂肪酸のエステルが、脂肪酸アルキルエステル又は脂肪酸のグリセリンエステルである、請求項1又は2に記載の歯科治療用組成物。脂肪酸のグリセリンエステルが植物油である、請求項4に記載の歯科治療用組成物。組成物全量に対し、水酸化カルシウム又は酸化カルシウムを2~70質量、脂肪酸又はその塩又はそのエステルを0.1~48質量、多価アルコールを5~50質量含有する、請求項1~5のいずれか1項に記載の歯科治療用組成物。さらに、カルシウムシリケートガラス、MTAMineralTrioxideAggregate、又はケイ酸カルシウムから選ばれる1種又は2種以上を含有する、請求項1~6のいずれか1項に記載の歯科治療用組成物。歯内療法に使用する、請求項1~7のいずれか1項に記載の歯科治療用組成物。露髄面又は断髄面の覆髄又は裏装、根分岐部又は歯根部における穿孔封鎖、根管充填又は逆根管充填、又はアペキシフィケーションに使用する、請求項8に記載の歯科治療用組成物。乳歯又は根未完成歯の治療に使用する、請求項1~9のいずれか1項に記載の歯科治療用組成物。水酸化カルシウム又は酸化カルシウムの多価アルコール分散液と、脂肪酸又はその塩又はそのエステルを混練し、ケン化反応が完結するまで放置することからなる、請求項1~6のいずれか1項に記載の歯科治療用組成物の製造方法。そこで、本発明が解決しようとする課題は、1根未完成歯又は根尖孔が拡大している根管に長期間適用しても、ペーストが根尖孔外に流れ出ず、根管内に滞留し、2乾綿球等で圧接してもべた付きがなく、3貼薬剤として賦形性に優れ、4シリンジ容器から強圧をかけずに押し出せ、5シリンジ容器内で固化することなく安定である、ワンペーストタイプの水酸化カルシウム又は酸化カルシウム系歯科治療用組成物を提供することにある。本発明者らは鋭意研究の結果、予め過飽和の水酸化カルシウム又は酸化カルシウムを均一分散させた多価アルコール又はその水溶液又は水性ペーストと、脂肪酸又はその塩又はそのエステルを混合し、ペースト製造時にケン化反応を完結させることによって、上記課題を解決した。すなわち、本発明は、以下のとおりである。1水酸化カルシウム又は酸化カルシウム、炭素数7~28の脂肪酸又はその塩又はそのエステル、及び多価アルコール又はその水溶液を含有する、歯科治療用組成物。2脂肪酸が、炭素数15~22の脂肪酸である、1に記載の歯科治療用組成物。3脂肪酸の塩が、カルシウム、リチウム、ナトリウム、マグネシウム、カリウム、バリウム、及び亜鉛の塩から選ばれる1種又は2種以上である、1又は2に記載の歯科治療用組成物。4脂肪酸のエステルが、脂肪酸アルキルエステル又は脂肪酸のグリセリンエステルである、1又は2に記載の歯科治療用組成物。5脂肪酸のグリセリンエステルが植物油である、4に記載の歯科治療用組成物。6組成物全量に対し、水酸化カルシウム又は酸化カルシウムを2~70質量、脂肪酸又はその塩又はそのエステルを0.1~48質量、多価アルコールを5~50質量含有する1~5のいずれかに記載の歯科治療用組成物。7さらに、カルシウムシリケートガラス、MTAMineralTrioxideAggregate、又はケイ酸カルシウムから選ばれる1種又は2種以上を含有する、1~6のいずれかに記載の歯科治療用組成物。8歯内療法に使用する、1~7のいずれかに記載の歯科治療用組成物。9歯内療法が、露髄面又は断髄面の覆髄又は裏装、根分岐部又は歯根部における穿孔封鎖、根管充填又は逆根管充填、又はアペキシフィケーションである、8に記載の歯科治療用組成物。10乳歯又は根未完成歯の治療に使用する、1~9のいずれか1項に記載の歯科治療用組成物。11水酸化カルシウム又は酸化カルシウムの多価アルコール分散液と、脂肪酸又はその塩又はそのエステルを混練し、ケン化反応が完結するまで放置することからなる、1~6のいずれかに記載の歯科治療用組成物の製造方法。本発明の歯科治療用組成物のペーストは、1根未完成歯又は根尖孔が拡大している根管に長期間適用しても、ペーストが根尖孔外に流れ出ず、根管内に滞留し、2乾綿球等で圧接してもべた付きがなく、3貼薬剤として賦形性に優れ、4シリンジ容器から強圧をかけずに押し出せ、5シリンジ容器内で固化することなく安定な優れた性質を有している。そのため、小児歯科の診療において、乳歯の感染根管治療時の炎症症状を抑えたり、又は根未完成歯及び歯根吸収を生じた歯芽の根尖の封鎖や、アペキシフィケーションを図ったりするのに有効であり、また、露髄断髄面の覆髄や裏装、又は穿孔を封鎖するための歯科治療用組成物に適している。また、歯内療法全般において、露髄断髄面の覆髄や裏装、若しくは根管充填材として利用することができ、特に外傷性も含め、高度のう蝕による穿孔、加えて何らかの障害により根尖が未完成で根尖孔が開いた永久歯の根管充填材としても優れた性質を有する。以下、本発明について詳細に説明する。組成物の主成分である水酸化カルシウム又は酸化カルシウムの量は、組成物全量に対し2~70質量、2質量以下では、根管内浸出液と反応し、不活性化されるため、十分な治療効果が得られず、70質量以上ではペーストが硬くなりすぎ、シリンジ容器から出にくくなるため貼薬として好適でない。炭素数7~28の脂肪酸としては、水酸化カルシウム又は酸化カルシウムとケン化反応を起こすものであれば何でもよいが、炭素数15~22であり、かつ室温付近にて液体であるものが好ましい。炭素数7~14までであれば、製剤上の問題はないものの、脂肪酸自体の独特で不快な鼻を突く刺激臭があるために好ましくない。炭素数15~22の脂肪酸としては、飽和の脂肪酸としては、パルミチン酸、ステアリン酸、イソステアリン酸、アラキジン酸、ベヘン酸、セロチン酸などが挙げられ、その中でも分岐脂肪酸が好ましく、イソステアリン酸が最も好ましい。不飽和の脂肪酸としては、オレイン酸、リノール酸、リノレン酸、リシノール酸、アラキドン酸、クルパノドン酸などが好ましい。さらに、これらの遊離酸に限定されることなく、水酸化カルシウム又は酸化カルシウム存在下でカルシウムイオンとイオン交換可能なリチウム、ナトリウム、マグネシウム、カリウム、バリウム、亜鉛等の金属塩、又は脂肪酸のエステルも使用することが可能である。脂肪酸のエステルとしては、水酸化カルシウム又は酸化カルシウムとケン化反応を起こすものであれば何でもよいが、例えば、脂肪酸アルキルエステル又は脂肪酸のグリセリンエステル等が挙げられる。脂肪酸アルキルエステルとしては、脂肪酸メチルエステル、脂肪酸エチルエステル、脂肪酸プロピルエステル、脂肪酸ブチルエステル等が挙げられる。脂肪酸のグリセリンエステルは、植物油であってもよく、植物油としては、天然物由来成分であれば何でもよく、オリブ油、落花生油、ナタネ油、大豆油、ベニバナ油、綿実油、コーン油、月見草油等が挙げられる。例えば、根管充填材としての理想的なペースト稠度は、シリンジ容器に充填し鈍針を装着して押し出すとき、その抵抗値が高すぎず、根管内で流れない稠度であり、これを満足するための脂肪酸又はその塩又はそのエステルの含有量は、0.1~48質量であることが好ましい。脂肪酸が液体の場合、多量に使用すると分離するので、0.1~10.0質量程度とすることが好ましい。多価アルコールは、組成物全体を親水化するための成分であり、組成物が吸水したときに水酸化カルシウム又は酸化カルシウムが解離して強アルカリを呈することができるように配合されるものであって、水酸化カルシウム又は酸化カルシウムをペースト状に調製するための基材でもある。多価アルコールとしては、水酸化カルシウム又は酸化カルシウムの効果を阻害しないものであれば何でもよく、プロピレングリコール、ポリエチレングリコール、ポリプロピレングリコール等が例示され、含有量は5~50質量である。本発明の歯科治療用組成物には、その他の添加剤として、水、増粘材、X線造影剤、及び生理活性物質等、通常の添加剤を配合してもよい。水を添加すれば、水酸化カルシウム又は酸化カルシウムが解離して強アルカリを呈するため、ペースト自体を最初からアルカリ性に調整することができる。長期保管時の乾燥を懸念した必要な水分量として、30質量までの範囲で添加することができる。増粘材としては、超微粒子の酸化アルミニウム、酸化チタンあるいは二酸化ケイ素の何れか一つ、又は、複数選択して前記組成物に20質量まで添加することができる。また、X線造影剤としては、硫酸バリウム、次炭酸ビスマス、ジルコニア、酸化亜鉛、またはX線造影性を有する成分を含有する粉末ガラス例えばランタンガラス、バリウムガラス、ジルコニアガラス等が例示される。通常、X線造影剤は、根管充填材の組成には必須成分である。さらには、生理活性ガラス、生物活性セラミック/セメント例えばカルシウムシリケートガラス、MTAMineralTrioxideAggregate、ケイ酸カルシウム等を添加することができる。これら生理活性物質は充填後、接触した組織液のリン酸イオン成分と徐々に反応し、接触界面に硬組織様の結晶ハイドロキシアパタイトを生成して封鎖性を向上することを、擬似体液を使用して確認している。したがって歯髄細胞や歯根膜細胞などにも害がなく、覆髄、穿孔封鎖、根管充填、逆根管充填、アペキシフィケーションなどの適用界面に好ましい封鎖性を付与することができる。これら生理活性物質の組成物への添加量は、15~40質量であり、20~30質量が好ましい。本発明の歯科治療用組成物は、予め過飽和の水酸化カルシウム又は酸化カルシウムを均一分散させた多価アルコール又はその水溶液又は水性ペーストと、脂肪酸又はその塩又はそのエステルを自動乳鉢で均一に混練し、40~60°C下24時間放置してケン化反応を完結させた後、再度、均一に混練し、全く流れない稠度のペーストとして調製することができる。本発明のペーストはシリンジ容器から直接、根管内に楽に注入できる稠度を有し、乾綿球で圧接してもべた付きがない良好な一剤型ペーストである。またこのペーストは、根尖部が拡大した根管に適用しても、全く流れ出ないペースト稠度を維持している。本発明の歯科治療用組成物は、上記のとおりに作製したペースト状の練和物であり、これをシリンジ容器に充填し、製品として提供する。適用時には、18~20ゲージの鈍針を装着し、直接根管内に充填する。根尖部が拡大した症例に適用する場合には、鈍針は細い針を用いる必要はない。以下、実施例により本発明をさらに詳しく説明するが、本発明はこれによって限定されるものではない。表1に、実施例1~20及び比較例1~5の組成を示す。これらの各成分を混練して得られたペーストを1mlプラスチックシリンジ容器に充填し、下記のような試験を行い評価した。《ペーストの流れ出し試験》プラスチック製円柱チューブ内径:2mmにペーストを充填し、上下がペースト面になる状態で温度37°C、相対湿度100にて24時間放置し、ペースト面が下降するかどうか確認した○:流れ出ない、×:流れ出る。《シリンジ容器からの押し出し試験》プラスチックシリンジ容器の先端に21ゲージの鈍針を装着して、小型卓上精密万能試験機を用いてクロスヘッドスピード20mm/minで10mmまで変位させることで、ペーストがシリンジ容器から容易に出るかどうか確認した○:可能、×:不可能。《乾綿球による圧接時のべた付き試験》少量のペーストを乾綿球で圧接し、ペーストのべた付きがあるかどうか確認した○:べた付かない、×:べた付く。《ペーストの安定維持試験》プラスチックシリンジ容器に充填したペーストを40°C下30日間保管した後、ペースト性状を目視により確認した○:安定、×:不安定。《擬似体液浸漬による硬組織様結晶の析出確認》アクリル樹脂製の板15mm×15mmに深さ0.5mmの凹部を作製し、ペーストを充填してPETポリエチレンテレフタレートフィルムで圧接を行った。PETフィルムを除去後、下記の組成で調合した擬似体液30mlを入れたポリプロピレン製シール容器に、アクリル型から外さずに、そのままペースト面が上になるように静かに浸漬して密封し、温度37°Cで30日間静置した。その後、新鮮な水に浸して引き上げる操作を3回繰り返して行った後、目視で析出物の有無を確認し、光学顕微鏡または電子顕微鏡で表面析出物の形態を観察した。また、表面析出物は粉末X線回折装置で分析を行い、析出した結晶の物質特定を行った○:析出あり、×:析出なし。なお、この試験は生理活性物質を含む実施例16~18の組成物に対してのみ実施した。擬似体液は、体組織液を模して表3の組成で調合した。表2に各試験結果を示す。同表に示すように、実施例1~20においては、ペーストは流れ出すことがなく充填直後の状態を維持しており、同時にシリンジ容器からの押し出し、乾綿球による圧接操作、ペーストの安定維持についてすべて満足できるものであった。また、実施例16~18では、表面に硬組織様の結晶が析出しており、粉末X線回折装置による分析の結果、その結晶はハイドロキシアパタイトであることを確認した。これに対して比較例1は稠度が低すぎてペーストが流れ出し、乾綿球で圧接することはできなかった。脂肪酸又はその塩又はそのエステルを配合していないために、水酸化カルシウムとのケン化反応が起こらない結果であると思われる。比較例2では、水酸化カルシウムが多すぎるために、ペースト状態に調製できなかった。また、比較例3は多価アルコールが少なすぎるために、ペースト稠度が高すぎて、鈍針を取り付けたプラスチックシリンジ容器から押し出すことは困難であった。比較例4は、流れ出すことはないものの、多価アルコールが多すぎるために、軟らかくべた付きが大きいペーストであった。さらに、比較例5では脂肪酸塩が多すぎるために、鈍針を取り付けたプラスチックシリンジ容器から押し出すことは不可能であった。このように各比較例で挙げた歯科治療用組成物は、それぞれ本発明の実施例のように、全く流れないペースト稠度で根尖孔外に流れ出すことがなく、シリンジ容器から強圧をかけずに押し出すことができ、乾綿球で圧接してもべた付かず、賦形性に優れ、さらに、プラスチックシリンジ容器に充填した状態で長期間放置しても安定したペースト状態を維持できるものではなかった。